(57)【特許請求の範囲】
【請求項１】
基体上に化学増幅レジストを塗布するレジスト塗布工程と、
前記レジスト塗布工程後、レジスト塗布基体に対してベークを行うパターン露光前ベーク工程と、
を有し、
前記パターン露光前ベーク工程後に形成されることになるパターン未露光のレジスト層に対して現像剤による減膜処理を行うとすると前記レジスト層の残膜率が９５％以上となる時間及び温度条件にて、前記パターン露光前ベーク工程を行うことを特徴とするレジスト層付き基体の製造方法。
なお、前記パターン未露光とは、所望のパターン露光が行われていない状態を指す。
【請求項２】
前記レジスト層付き基体に対して所望のパターン露光を行うパターン露光工程と、
前記パターン露光工程後、レジスト層付き基体に対してベークを行うパターン露光後ベーク工程と、
を更に有し、
前記パターン露光後ベーク工程後のレジスト層に対して現像剤による減膜処理を行うとすると、前記レジスト層の未露光部の残膜率が９５％以上となる時間及び温度条件にて、前記パターン露光後ベーク工程を行うことを特徴とする請求項１に記載のレジスト層付き基体の製造方法。
【請求項３】
所望のパターン露光及びパターン露光後ベークが行われた後の、請求項１又は２に記載のレジスト層付き基体に対して現像処理を行い、前記基体上にレジストパターンを形成する現像工程と、
を更に有することを特徴とするレジストパターン付き基体の製造方法。
【請求項４】
基体上に化学増幅レジストを塗布するレジスト塗布工程と、
前記レジスト塗布工程後、レジスト塗布基体に対してベークを行い、前記基体上にレジスト層を形成するパターン露光前ベーク工程と、
前記パターン露光前ベーク工程後、レジスト層付き基体に対して所望のパターンを形成するために露光を行うパターン露光工程と、
前記パターン露光工程後、前記レジスト層付き基体に対して現像処理を行い、前記基体上にレジストパターンを形成する現像工程と、
前記レジストパターンに対応する凹凸パターンをエッチングにより前記基体に形成するエッチング工程と、
を有し、
前記パターン露光前ベーク工程後に形成されることになるレジスト層に対して現像剤による減膜処理を前記パターン露光工程前に行うとすると前記レジスト層の残膜率が９５％以上となる時間及び温度条件にて、前記パターン露光前ベーク工程を行うことを特徴とするパターン付き基体の製造方法。
【請求項５】
第１基体上に化学増幅レジストを塗布するレジスト塗布工程と、
前記レジスト塗布工程後、レジスト塗布第１基体に対してベークを行う第１の条件獲得用ベーク工程と、
前記第１の条件獲得用ベーク工程後に形成されることになるパターン未露光のレジスト層に対して現像剤による減膜処理を行い、前記レジスト層の残膜率が９５％以上となる時間及び温度条件を得る第１の条件獲得工程と、
前記レジスト塗布工程が行われた別のレジスト塗布第２基体に対し、所望のパターン露光を行うパターン露光工程前に、前記第１の条件獲得工程で得られた時間及び温度条件にてベークを行うパターン露光前ベーク工程と、
を有することを特徴とするレジスト処理方法。
なお、前記パターン未露光とは、所望のパターン露光が行われていない状態を指す。
【発明の詳細な説明】
【技術分野】
【０００１】
本発明は、レジスト付き基体の製造方法、レジストパターン付き基体の製造方法、パターン付き基体の製造方法及びレジスト処理方法に関し、特に、レジストにベークを施す方法に関する。
【背景技術】
【０００２】
従来、ハードディスク等で用いられる磁気メディアにおいては、磁性粒子を微細化し、磁気ヘッド幅を極小化し、情報が記録されるデータトラック間を狭めて高密度化を図るという手法が用いられてきた。その一方で、この磁気メディアは高密度化がますます進み、隣接する記録トラックあるいは記録ビット間の磁気的影響が無視できなくなっている。そのため、従来手法では高密度化に限界がきている。
【０００３】
近年、新しくパターンドメディアと呼ばれる磁気メディアが提案されている。このパターンドメディアとは、隣接する記録トラックまたは記録ビットを溝または非磁性体からなるガードバンドで磁気的に分離し、磁気的干渉を低減して信号品質を改善し、より高い記録密度を達成しようとするものである。
【０００４】
このパターンドメディアを量産する技術として、マスターモールド（原盤とも言う。）が有するパターンを、被転写材に転写してパターンドメディアを作製するインプリント技術（ナノインプリント技術とも言う。）が知られている。上記以外にも、マスターモールドを元のモールドとして一回又は複数回転写して複製したコピーモールド（ワーキングレプリカとも言う。）が有するパターンを、被転写材に転写してパターンドメディアを作製する場合もある。
【０００５】
インプリント技術は、マスターモールドに形成された凹凸パターンを、被転写体に一回または複数回転写し、最終的な被転写体（生産物）に複製して量産する技術である。
なお、これ以降、最終的な被転写体（生産物）へのインプリントに用いられるか否かに関わらず、マスターモールド、コピーモールドをまとめて単に「モールド」や「パターン付き基体」ともいう。
【０００６】
ここで、例えばパターン付き基体の製造方法としては、化学増幅レジストを用いてレジストパターンを形成し、このレジストパターンをマスクにしてエッチングを行うことにより、パターン付き基体に凹凸パターンを形成する方法が挙げられる（例えば、特許文献１参照）。
【０００７】
概要を掻い摘んで言うと、化学増幅レジストの薬液を基板上に塗布し、レジスト塗布基板に対してパターン露光前ベーク（ＰＡＢ：Ｐｏｓｔ  Ａｐｐｌｙ  Ｂａｋｅ  以降、ＰＡＢとも言う。）を行うことによりレジスト層を基板上に形成する。その後、レジスト層付き基板に対して所定のパターン形状の露光を行い、その後、パターン露光後ベーク（ＰＥＢ：Ｐｏｓｔ  Ｅｘｐｏｓｕｒｅ  Ｂａｋｅ  以降、ＰＥＢとも言う。）を行う。そして、レジスト層を現像することにより所定のレジストパターンを有する基板を作製するという方法である。
なお以降、ＰＡＢやＰＥＢ、そして基体やレジスト付き基体に対して行われる加熱処理のことを単にベークとも言う。
【０００８】
ここで挙げた化学増幅レジストを用いることにより、少ない露光量でレジストパターンの形成が可能となる。そのため、露光工程における生産性の観点からは、化学増幅レジストを用いることが望まれている。
【０００９】
化学増幅レジストは、露光あるいは描画（以降、単に露光ともいう）による化学反応により触媒作用のある物質を生成させ、引き続き行う加熱処理工程（即ちＰＥＢ）中にこの物質と高分子中の官能基あるいは官能物質とを反応させ、この反応に伴い発現する物質変化を利用して、レジストパターン形成を行う。化学増幅レジストは、感光剤として酸発生剤を用い、露光（描画）により発生した酸を化学反応の触媒として用いる方式である。  
【００１０】
ポジ型の化学増幅レジストでは、露光により発生した酸は、加熱処理により多数回の化学反応を引き起こす触媒として働く。ポリマーにはアルカリ水溶液（現像液）に対して溶解できないような官能基（保護基）があり、この官能基は酸触媒反応によりアルカリ不溶からアルカリ可溶へと化学変化が起こるように設計されている。触媒の採用により、数多くの官能基がアルカリ不溶からアルカリ可溶へと変化する。そして、露光部はアルカリ現像液に溶解するようになる。
【００１１】
なお、化学増幅レジストの中でも、近年、高感度型の化学増幅レジストが開発されるに至っている。詳しく言うと、仮に、露光により発生する酸の量子収率が１以下であっても、溶解性の変化を起こす反応を多数引き起こすよう、高感度型の化学増幅レジストは設計されている。そのため、パターン形成のための実効的な反応の量子収率は１よりずっと大きくなる。これが、化学増幅レジストにおける高感度化の機構である。
【００１２】
ただその一方で、極微細なレジストパターンを形成するための解像性能そしてパターン品質（即ち、Ｌｉｎｅ Ｅｄｇｅ  Ｒｏｕｇｈｎｅｓｓ（ＬＥＲとも言う。）やＬｉｎｅ Ｗｉｄｔｈ  Ｒｏｕｇｈｎｅｓ（ＬＷＲとも言う。））については、そのレジストパターン形成の機構に起因して、一般に、化学増幅レジストは非化学増幅レジストに劣る。
【００１３】
そのため、化学増幅レジストを用いてレジストパターンを形成する場合、高い解像性能と良好なパターン品質（即ち、低いＬＥＲや低いＬＷＲ）を両立して得ることが重要である。
【００１４】
ところで、ここで挙げた化学増幅レジストとしては、上記のように高い解像性能と良好なパターン品質が得られるようにするために、化学的な組成の観点からアプローチを行い、従来から相当数の組成物が開発されている。このように開発された化学増幅レジストとしては、例えば特許文献２や３に記載のものがある。
【先行技術文献】
【特許文献】
【００１５】
【特許文献１】特開２０１０−１８１６０５号公報
【特許文献２】特開２００８−２３３６１３号公報
【特許文献３】特開２００８−２７６０４５号公報
【発明の概要】
【発明が解決しようとする課題】
【００１６】
確かに、上記のように種々の化学増幅レジストが開発されている一方、レジストパターンの微細化に対する要請は、更に強くなっている。その結果、化学増幅レジストの組成を変更するという観点からのみの研究では、微細化に対する要請に対し、次第に対応できなくなっている。つまり、レジストパターンの微細化を実現できない、また、仮に実現できたとしても、高い解像性能、及び低いＬＥＲや低いＬＷＲを有する良好なパターン品質を満足に両立できないというのが現状である。
【００１７】
本発明の目的は、上述の事情を考慮してなされたものであり、既存の化学増幅レジストにおいて、より優れた性能を引き出すことを可能とし、高い解像性能と良好なパターン品質を有するレジストパターンが得られるレジスト層付き基体の製造方法、レジストパターン付き基体の製造方法、パターン付き基体の製造方法及びレジスト処理方法を提供することにある。
【課題を解決するための手段】
【００１８】
本発明者は、高い解像性能と良好なパターン品質を両立する手段について種々検討した。その検討に際し、本発明者は、化学増幅レジストの組成を変更し、化学増幅レジストの性能そのものを向上させるという観点ではなく、既に存在している化学増幅レジストの潜在的な性能を最大限引き出すという観点から、上記手段について検討した。
【００１９】
その検討の際、本発明者は、化学増幅レジストの性能を最大限引き出す要因として、レジスト塗布後のパターン露光前ベーク（ＰＡＢ）を行う際の条件設定に着目した。具体的に言うと、ＰＡＢ（更にはパターン露光後ベーク（ＰＥＢ））の時間及び温度条件が、化学増幅レジストの潜在的な性能を引き出す鍵になっているのではないかと推察した。
【００２０】
ただ、ベーク条件の中でも時間条件に関しては、主に生産性の観点から、化学増幅レジストの種類に応じて決定されていた。つまり、化学増幅レジストのメーカーは、品質ではなく生産性の観点から、ＰＡＢやＰＥＢの時間条件を決定していた。そのため、メーカー推奨のベーク時間は、レジストの種類に拘わらず、どこのメーカー製の物もほぼ一律となっているのが現状であった。
【００２１】
そして、そのベーク時間にて製品を作製するための温度が、メーカー推奨のベーク温度となっていた。つまり、メーカー推奨のベーク温度は、ベーク時間条件を守りながら一定品質の製品を作製可能とするためのものであり、ベーク時間と同様、主に生産性の観点から決定されたものであった。
【００２２】
このことについての一例を挙げると、特許文献２には、ＰＡＢ及びＰＥＢの時間条件を６０秒に一律に固定し、温度条件は共に１１５℃又は１２０℃とする場合について記載されているに過ぎない。また、特許文献３には、ＰＡＢ及びＰＥＢの時間条件を４分に一律に固定し、ＰＡＢの温度条件は一律に１１０℃、ＰＥＢの温度条件は一律に１２０℃とする場合について記載されているに過ぎない。
【００２３】
これに対し本発明者は、上述の通り、化学増幅レジスト自体を改良すると言うよりも、化学増幅レジストの性能を最大限引き出すべく、ＰＡＢを行う際の条件設定に着目した。その結果、化学増幅レジストにおいて高い解像性能や良好なパターン品質が得られるか否かは、パターン露光する前のＰＡＢにおいて、レジスト層をいかに緻密にするかが鍵となっており、ＰＡＢの時間及び温度条件の兼ね合い如何によって、後に形成されるレジストパターンの良否に大きな影響を与えるという知見を得た（［知見１］）。本発明者は、この［知見１］に基づき、ＰＡＢの時間及び温度条件と化学増幅レジストの性能との関係について調査を行った。
【００２４】
上記の［知見１］は、先にも述べた通り、化学増幅レジストの性能を最大限引き出すというものである。具体的には、レジスト層を緻密化することにより、露光後に発生した酸の拡散距離を小さくすることができ、その結果、高い解像性能と良好なパターン品質を有するレジストパターンが得られることになる。
ところが、良好なレジストパターンが得られる条件を獲得するためには、わざわざ試験用基体を別途準備する必要がある。しかも、ＰＡＢの時間及び温度条件ごとに、その試験用基体を複数準備する必要がある。それに加え、今度は、所定のＰＡＢの時間及び温度条件の試験用基体に対し、パターン露光条件更にはＰＥＢ条件（時間及び温度）ごとに、更に別途基体を複数準備する必要がある。
そうなると、［知見１］が想到できたとしても、それを実現するためには相当な手間を要することになり、［知見１］を現実化しようとしても経済活動を行うという面から見ると現実味を失ってしまう。
【００２５】
そのような状況下で本発明者は、［知見１］に想到したのみならず、現実味を失うことなく［知見１］を実現するための手法にまで踏み込んで検討を行った。その結果、本発明者は、パターン露光やＰＥＢの有無にも拘わらず、レジスト性能の発揮度合いを調べることができる手法を想到した。
【００２６】
この手法において、高い解像性能や良好なパターン品質が得られるか否かの指標には、レジスト層に対する残膜率を採用した。なぜなら、レジスト層の緻密化の度合いは、減膜処理を行ったときのレジスト層の残膜率に現れるからである。そして、レジスト層の解像性能やパターン品質（低いＬＥＲや低いＬＷＲ）は、ポジ型の化学増幅レジストの場合、パターン露光後に発生した酸の拡散の度合いや、現像剤による減膜処理を行った際、レジスト層の露光部と未露光部との間の溶解度の差が大きな要因となるためである。つまり、ＰＡＢでレジスト層を緻密化させることで、ＰＥＢによって未露光部まで酸が拡散されることを防止し、レジスト層の露光部が現像剤により溶解している間に、未露光部は現像剤によって溶解しないことにより、レジストパターンにおける凹凸のコントラストが鮮明になり、ひいては低いＬＥＲや低いＬＷＲ、最終的には高い解像性能や良好なパターン品質を実現することができる。そしてこれを示す指標としては、未露光のレジスト層、又は、パターン露光を経た後の未露光部におけるレジスト層の残膜率が最適であり、この残膜率ならば、化学増幅レジストがレジストパターンとなったときの「高い解像性能」と「良好なパターン品質」の良し悪しを一括して表現できると、本発明者は考えた。言い換えると、将来的に得られる「高い解像性能」と「良好なパターン品質」を「残膜率」という指標に収斂させるという知見を得た（［知見２］）。
【００２７】
なお、本明細書における残膜率（％）とは、レジスト層を減膜処理（後述）した後、レジスト層の膜厚（残膜量）を測定し、その値を、減膜処理前のレジスト層の膜厚で除して、更に１００倍した値である。
また、パターン未露光（又は、単に未露光）とは、所望のパターン露光が行われていない状態を指す。
【００２８】
その結果、上記の［知見１］及び［知見２］に基づき本発明者は、ＰＡＢ後に基体上に形成されたレジスト層に対し、所定のパターン形状の露光前にもかかわらず、現像剤にて減膜処理を行うという手法を想到した。その際に、ＰＡＢの時間及び温度条件ごとに試験用のレジスト層の残膜率を調べ、残膜率が９５％以上の際のＰＡＢの時間及び温度条件を抽出し、その条件にて、製品用のレジスト塗布基体に対しＰＡＢを行うという手法を想到した。
【００２９】
以上の知見に基づいて成された本発明の態様は、以下の通りである。
本発明の第１の態様は、
基体上に化学増幅レジストを塗布するレジスト塗布工程と、
前記レジスト塗布工程後、レジスト塗布基体に対してベークを行うパターン露光前ベーク工程と、
を有し、
前記パターン露光前ベーク工程後に形成されることになるパターン未露光のレジスト層に対して現像剤による減膜処理を行うとすると前記レジスト層の残膜率が９５％以上となる時間及び温度条件にて、前記パターン露光前ベーク工程を行うことを特徴とするレジスト層付き基体の製造方法である。
なお、前記パターン未露光とは、所望のパターン露光が行われていない状態を指す。
本発明の第２の態様は、第１の態様に記載の態様であって、
前記レジスト層付き基体に対して所望のパターン露光を行うパターン露光工程と、
前記パターン露光工程後、レジスト層付き基体に対してベークを行うパターン露光後ベーク工程と、
を更に有し、
前記パターン露光後ベーク工程後のレジスト層に対して現像剤による減膜処理を行うとすると、前記レジスト層の未露光部の残膜率が９５％以上となる時間及び温度条件にて、前記パターン露光後ベーク工程を行うことを特徴とする。
本発明の第３の態様は、
所望のパターン露光及びパターン露光後ベークが行われた後の、第１又は第２の態様に記載のレジスト層付き基体に対して現像処理を行い、前記基体上にレジストパターンを形成する現像工程と、
を更に有することを特徴とするレジストパターン付き基体の製造方法である。
本発明の第４の態様は、
基体上に化学増幅レジストを塗布するレジスト塗布工程と、
前記レジスト塗布工程後、レジスト塗布基体に対してベークを行い、前記基体上にレジスト層を形成するパターン露光前ベーク工程と、
前記パターン露光前ベーク工程後、レジスト層付き基体に対して所望のパターンを形成するために露光を行うパターン露光工程と、
前記パターン露光工程後、前記レジスト層付き基体に対して現像処理を行い、前記基体上にレジストパターンを形成する現像工程と、
前記レジストパターンに対応する凹凸パターンをエッチングにより前記基体に形成するエッチング工程と、
を有し、
前記パターン露光前ベーク工程後に形成されることになるレジスト層に対して現像剤による減膜処理を前記パターン露光工程前に行うとすると前記レジスト層の残膜率が９５％以上となる時間及び温度条件にて、前記パターン露光前ベーク工程を行うことを特徴とするパターン付き基体の製造方法である。
本発明の第５の態様は、
第１基体上に化学増幅レジストを塗布するレジスト塗布工程と、
前記レジスト塗布工程後、レジスト塗布第１基体に対してベークを行う第１の条件獲得用ベーク工程と、
前記第１の条件獲得用ベーク工程後に形成されることになるパターン未露光のレジスト層に対して現像剤による減膜処理を行い、前記レジスト層の残膜率が９５％以上となる時間及び温度条件を得る第１の条件獲得工程と、
前記レジスト塗布工程が行われた別のレジスト塗布第２基体に対し、所望のパターン露光を行うパターン露光工程前に、前記第１の条件獲得工程で得られた時間及び温度条件にてベークを行うパターン露光前ベーク工程と、
を有することを特徴とするレジスト処理方法である。
なお、前記パターン未露光とは、所望のパターン露光が行われていない状態を指す。
【発明の効果】
【００３０】
本発明によれば、既存の化学増幅レジストにおいて、より優れた性能を引き出すことが可能となり、高い解像性能と良好なパターン品質を有するレジストパターンが得られる。
【図面の簡単な説明】
【００３１】
【図１】本実施形態に係るパターン付き基体の製造工程を説明するための断面概略図である。
【図２】別の実施形態に係るパターン付き基体の製造工程を説明するための断面概略図である。
【図３】本実施形態の第１の条件獲得工程で得られた図であって、試験用レジスト層における、温度（縦軸）及び時間（横軸）と残膜率との関係を記載した図である。
【図４】本実施形態に係る、製品用のレジストパターン付き基板における、縦軸を残膜率、横軸を露光量としたレジスト感度曲線を記載した図である。
【発明を実施するための形態】
【００３２】
以下においては、パターン付き基体の製造工程を例に説明する。
まず、＜実施の形態１＞においては、パターン付き基体を製造する前に、レジスト塗布後のパターン露光前ベーク（ＰＡＢ）における適切な条件を求めるために、試験用レジスト層に対して減膜処理を行う。
＜実施の形態２＞においては、ＰＡＢにより形成されたレジスト層にパターン露光を行った後且つ現像処理前に行うパターン露光後ベーク（ＰＥＢ）における適切な条件を求めるために、適切な条件でＰＡＢが行われた後の試験用レジスト層に対して減膜処理を行う。
以下、上記の各実施の形態における、試験用レジスト層に対する減膜処理について詳述する。
その後、＜実施の形態３＞及び＜実施の形態４＞において、所望の凹凸パターンが主表面に形成されたパターン付き基体であって、製品となるパターン付き基体の製造工程を説明する。なお、＜実施の形態３＞は、基板上にレジスト層が形成された場合についての例であり、＜実施の形態４＞は、基板上にハードマスクが形成され、その上にレジスト層が形成された場合についての例である。
最後に、＜実施の形態５＞において種々の変形例について述べる。
【００３３】
また、レジスト塗布前後やＰＡＢ前後における基体の呼び名について、初めに述べておく。
まず、「基体」に対してレジストを塗布した直後のものは「レジスト塗布基体」と言う。
その後、ＰＡＢによりレジストが基体上で膜化して、基体主表面にレジスト層が形成されたものは「レジスト層付き基体」と言う。
その後、レジスト層に対してパターン露光及び現像処理が行われたものは「レジストパターン付き基体」と言う。
【００３４】
＜実施の形態１＞
（試験用基体の準備）
製品としてのレジスト層付き基体、レジストパターン付き基体、更にはパターン付き基体を製造する前に、レジストの性能を最大限に引き出すことのできるベーク条件を獲得することが必要となる。その獲得に際し、試験用基体（第１基体とも言う。）を使用する。この試験用基体上に試験用レジスト層を形成することになる。なお、試験用基体の種類としては、先にも述べたように、主表面にレジスト層が形成できるものならば良い。ただ、この試験の結果を本実施形態におけるパターン付き基体の製造に用いることから、可能な限りパターン付き基体の形状や材料をパターン付き基体の製造用基板と同一にするのがよい。この試験用基体としては、シリコンウエハ、石英基板などのガラス基板などが挙げられる。
【００３５】
なお、「基体」とは、本明細書に示すような基板、その基板の上にハードマスクが設けられたものを含む。まとめると、基板を含む物質であって、レジスト層が設けられるべき対象となる物質そのものを指すものとする。更に言うと、レジスト層を設け、ベーク処理を行うことができる物質であれば、本発明における基体として使用することができる。
【００３６】
一方、試験用基体の形状についてであるが、円盤形状であるのが好ましい。レジストを塗布する際、円盤基板を回転させながらレジストを均一に塗布することができるためである。なお、円盤形状以外であっても良く、矩形、多角形、半円形状であっても良い。
本実施形態においては、円盤形状の石英からなる試験用基体を用いて説明する。以降、このような形状の石英基板を単に「試験用基体」ともいう。
【００３７】
（試験用基体に対するレジスト塗布）
この試験用基体に対して必要に応じ適宜洗浄・ベーク処理を行った後、本実施形態においては、化学増幅レジストを試験用基体の主表面に対して塗布する。塗布方法としては、本実施形態においては所定の回転数にて回転させつつ試験用基体上方からレジストを塗布するスピンコート法を用いる。
【００３８】
なお、この化学増幅レジストとしては、公知のものでよい。エネルギビームを照射したときに反応性を有するものであればよい。具体的には、現像処理を行う必要のあるレジストであればよい。本実施形態においては、電子線描画によるパターン露光が行われる際に用いるポジ型レジストの化学増幅レジストを用いる場合について述べる。
【００３９】
なお、試験用レジスト層がポジ型レジストであるならば、後述する電子線による描画にてパターン露光を行った箇所の現像剤に対する溶解度が向上し、現像処理後に形成される凹凸からなるレジストパターンの凹部となり、ひいてはその箇所が基体上に形成される凹凸からなるパターンにおける凹の位置に対応する。
【００４０】
本実施形態における化学増幅レジストは公知のものを用いて良いが、その組成物の一例を挙げれば、重合性不飽和単量体、光重合開始剤、などの光酸発生剤（アンモニウム塩、ホスホニウム塩、スルホニウム塩等のオニウム塩、ジアゾジスルホン系、トリフェニルスルホニウム系など）、界面活性剤（フッ素系、ノニオン系、シリコーン系など）、離型剤、シランカップリング剤、重合禁止剤、酸化防止剤、紫外線吸収剤、光安定剤、老化防止剤、可塑剤、密着促進剤、熱重合開始剤、着色剤、無機粒子、エラストマー粒子、酸化防止剤、光酸増殖剤、光塩基発生剤、塩基性化合物、流動調整剤、消泡剤、分散剤、有機溶剤、水などが挙げられる。
【００４１】
（レジスト塗布試験用基体に対する第１の条件獲得用ベーク工程）
上述のように化学増幅レジストを試験用基体（第１基体）に塗布してレジスト塗布試験用基体（レジスト塗布第１基体）を得た後、本実施形態においては、このレジスト塗布試験用基体に対してＰＡＢを行う第１の条件獲得用ベーク工程を行う。具体的に言うと、レジスト塗布試験用基体に対してベークを行い、試験用レジスト層を試験用基体上に形成する。
そして、図３に示すように、ＰＡＢ条件を示す時間軸及び温度軸からなるグラフにおける第１の残膜率良好領域（９５％以上の残膜率）を得る工程（即ち第１の条件獲得工程）を行う。
【００４２】
以降、この試験用基体上に形成された試験用レジスト層のことを、単に「試験用レジスト層」ともいう。なお、試験用レジスト層を設ける前に、試験用基体上に密着層を設け、その上に試験用レジスト層を設けても良い。
【００４３】
このＰＡＢにより、レジスト塗布試験用基体に残存している溶媒を除去して化学増幅レジストを膜化し、試験用基体上に試験用レジスト層を形成することができる。このＰＡＢの方法としては、公知の手法を適宜選択できるが、本実施形態においてはホットプレートまたはオーブンを用いてベークを行う。
【００４４】
また、本実施形態においては、レジスト塗布試験用基体を複数用意する。そして、各レジスト塗布試験用基体に対し、異なる時間及び温度条件でＰＡＢを行う。そして作製された複数のレジスト層付き試験用基体に対し、パターン露光を行わない状態で、減膜処理を行う。先にも述べたように、この減膜処理は現像剤による処理であり、試験用レジスト層の厚さが減少するような処理である。
【００４５】
なお、ここで試験用レジスト層に対し「現像処理」ではなく「減膜処理」とした理由は以下の通りである。
本実施形態においては、そもそも残膜率が判別できれば良い。そのため、試験用レジスト層に対してパターン露光を行うか否かに拘わらず、パターン未露光の部分の残膜率さえ分かれば良い。本実施形態の場合、試験用レジスト層を現像剤により処理した際、少なくとも試験用レジスト層のパターン未露光の部分の厚さがどれだけ小さくなっているかが分かれば良いため、パターン露光は行わない。そのため、「減膜処理」は現像処理のように像形成に至る処理ではなく、いわば本番となる製品用のレジストパターン形成に用いられる現像剤（又はそれと同等の現像剤）によって、試験用レジスト層を処理した際に試験用レジスト層が減膜する処理である。この減膜処理には、現像処理の条件を用いる。
なお、製品用の基体にレジストパターンを形成する場合は、当然のことながら「現像処理」と言う。
【００４６】
なお、現像剤としては公知のもの（液現像やドライ現像）を用いても構わない。一例を挙げるとするならば、テトラメチルアンモニウムハイドロオキサイド（ＴＭＡＨ）水溶液を用いた現像液が挙げられる。
【００４７】
そして、この減膜処理により各試験用レジスト層の厚さがどの程度減少したかを調べ、各試験用レジスト層の残膜率の結果をグラフにまとめる。このグラフは、Ｘ軸を時間軸、Ｙ軸を温度軸としたグラフである。このグラフ上に各試験用レジスト層に対し行われたＰＡＢの時間及び温度条件に対応する位置にプロットを行い、そして各プロットに残膜率の結果を記載する。
【００４８】
こうすることにより、図３に示すように、Ｘ軸を時間軸、Ｙ軸を温度軸としたグラフに、残膜率ごとに等高線が記載され、残膜率ごとの領域が形成される。そして、このグラフにおける残膜率が９５％以上となる領域を、第１の残膜率良好領域とする。なお、９５％を基準値とした理由は、残膜率がこの値以上ならば、ハードマスクや基板に対するエッチングの際に、パターンの途切れ等の欠陥がほとんど発生しないためである。
【００４９】
（本実施形態の効果についての説明）
本実施形態の効果は、製品となる基体を製造する際のＰＡＢに、第１の条件獲得工程で得られた第１の残膜率良好領域に属する時間及び温度条件を採用することにより発揮される。本実施形態ならば、試験用レジスト層に対してパターン露光を行うか否かに拘わらず、最終的な製品用におけるレジストパターンの残膜率が高い場合の条件、つまり、レジスト層を最も緻密化できる条件を知ることができる。
【００５０】
また、所定のＰＡＢの時間及び温度条件の試験用基体に対し、パターン露光条件更にはＰＥＢ条件及び時間ごとに、更に別途基体を複数準備する必要があるとしても、少なくとも第１の残膜率良好領域に属するＰＡＢの時間及び温度条件ごとでのみ、試験用基体を準備しさえすれば良い。
【００５１】
そして、このように限られた範囲内の時間及び温度条件でＰＡＢを行った試験用基体に対してのみ、第２の条件獲得用ベーク工程（後述）を行えば良いことになり、作製すべき試験用レジスト層の数を大幅に減らすことができる。その結果、試験用基体の準備の手間を相当軽減することができ、ひいてはコストの削減、工程全体としての効率化を図ることができる。
【００５２】
更に、第１の条件獲得工程にて求めた第１の残膜率良好領域に属する時間及び温度条件にて、製品用となるレジスト塗布基体に対してＰＡＢを行うことにより、製品用となるレジスト層を緻密とすることができる。こうすることにより、製品用となるレジスト層付き基体に対してパターン露光を行った上でＰＥＢを行った場合、レジスト層が緻密であるが故に、パターン露光した際のレジスト層の露光部と非露光部との性質（露光部においては酸が発生してレジスト層がアルカリ可溶となる一方、非露光部では酸が発生せずレジスト層がアルカリ不溶）を際立たせて相違させることができる。ひいては現像処理を行った際の露光部と非露光部との境界を明瞭に形成することができる。
【００５３】
つまり、化学増幅レジストの組成は従来と同じであったとしても、ＰＡＢの適切な時間及び温度条件を予め調べておくことにより、化学増幅レジストの潜在的な性能を充分引き出すことができる。その結果、高い解像性能と良好なパターン品質とを両立可能な製品用のレジスト層付き基体が得られる。
【００５４】
＜実施の形態２＞
先にも述べたように、実施の形態２においては、ＰＡＢにより形成されたレジスト層にパターン露光を行った後且つ現像処理前のＰＥＢにおける適切な条件を獲得する（第２の条件獲得工程）。この第２の条件獲得工程を行うために、試験用レジスト層に対する第２の条件獲得用ベーク工程を行う。その後、この試験用レジスト層に対して減膜処理を行う。そして、第２の残膜率良好領域を獲得するという第２の条件獲得工程を行う。なお、特記が無い部分は、実施の形態１と同様である。
【００５５】
（試験用レジスト層に対する第２の条件獲得用ベーク工程）
まず、実施の形態１の通り、試験用基体を用い、第１の条件獲得用ベーク工程にて第１の残膜率良好領域を得る。そして、別の試験用基体（第２基体とも言う。）に対し、第１の残膜率良好領域に属する時間及び温度にてＰＡＢを行う。この別の試験用基体に対し、更に、第２の条件獲得用ベーク工程を行う。
【００５６】
この第２の条件獲得用ベーク工程は、製品用のレジスト層付き基体に対するＰＥＢの最適条件を調べるための工程である。詳しく言うと、適切条件におけるＰＡＢが既に行われた試験用レジスト層付き第２基体に対し、第２の条件獲得用ベーク工程を行い、時間軸及び温度軸からなるグラフにおける第２の残膜率良好領域（９５％以上の残膜率）を得る工程を行う。
以下、記載のない部分（具体的なベーク手法や現像剤等）は、実施の形態１で記載した第１の条件獲得用ベーク工程の内容と同じである。
【００５７】
なお、第２の条件獲得工程が行われない場合（＜実施の形態５＞の変形例に記載のような場合）、「第２基体」は「製品用の基体」を指す。
その一方、実施の形態２のように第２の条件獲得工程が行われる場合、「第２基体」は「製品用のレジスト層付き基体に対するＰＥＢの適切条件を調べるために用いられる試験用基体であって、第１の残膜率良好領域に属する時間及び温度でＰＡＢが既に行われている基体」である。そして、「第３基体」は「製品用の基体」を指す。
【００５８】
なお、このＰＥＢによって、パターン露光により発生した酸が、ポリマーの保護基をアルカリ不溶からアルカリ可溶へと変化させることが可能な状態にできる。
【００５９】
また、本実施形態においては、レジスト塗布第２基体を複数用意する。そして、各レジスト塗布第２基体に対し、異なる時間及び温度条件で第２の条件獲得用ベーク工程を行う。そして作製された複数の、試験用レジスト層付き第２基体に対し、減膜処理を行う。なおこの際、試験用レジスト層付き第２基体に対してパターン露光を行った状態で第２の条件獲得用ベーク工程を行っても良い。ただ、本実施形態においては、パターン露光を行ったとしても、減膜処理を行って残膜率を調べる対象は未露光部である。その結果、パターン露光を行っても行わなくても残膜率を調べる対象は試験用レジスト層における未露光部に変わりはない。それ故、第２の条件獲得用ベーク工程における手間を省くという点から考えるとパターン露光を行わない方が好ましい。
【００６０】
そして、この減膜処理により各試験用レジスト層の厚さがどの程度減少したかを調べ、各試験用レジスト層の残膜率の結果をグラフにまとめる。このグラフは、Ｘ軸を時間軸、Ｙ軸を温度軸としたグラフである。このグラフ上に各試験用レジスト層に対し行われたＰＡＢの時間及び温度条件に対応する位置にプロットを行い、そして各プロットに残膜率の結果を記載する。
【００６１】
こうすることにより、Ｘ軸を時間軸、Ｙ軸を温度軸としたグラフに、残膜率ごとに等高線が記載され、残膜率ごとの領域が形成される。そして、このグラフにおける残膜率が９５％以上となる領域を、第２の残膜率良好領域とする。
【００６２】
（本実施形態の効果についての説明）
本実施形態の効果は、製品となる基体を製造する際のＰＡＢに対して第１の条件獲得工程で得られた第１の残膜率良好領域に属する時間及び温度条件を採用し、その上で更に、製品となる基体を製造する際のＰＥＢに対して第２の条件獲得工程で得られた第２の残膜率良好領域に属する時間及び温度条件を採用することにより発揮される。ＰＡＢに加えてＰＥＢにおいても予め調べておいた適切な条件で行われているので、化学増幅レジストの性能を最大限に引き出すことができる。
【００６３】
具体的に言うと、ＰＡＢによって、レジスト層を緻密に作製することができている上、行われたＰＡＢ条件に応じ、適切な条件にてＰＥＢを行うことができる。その結果、緻密となったレジスト層において、パターン露光及びＰＡＢによって、酸を適度に発生及び拡散させることができる。その結果、露光部と非露光部との境界を更に明瞭に形成することができる。その結果、化学増幅レジストの性能を最大限に発揮することができ、化学増幅レジストがレジストパターンとなったときの「高い解像性能」と「良好なパターン品質」とを両立することが可能となる。
【００６４】
また、所定のＰＡＢの時間及び温度条件の試験用基体に対し、ＰＥＢ条件ごとに、更に別途基体を複数準備する必要があるとしても、少なくとも第１の残膜率良好領域に属するＰＡＢの時間及び温度条件ごとにのみ、ＰＥＢの条件出しのために第２の条件獲得用ベーク工程を行うための別の試験用基体（第２基体）を準備しさえすれば良い。
【００６５】
そして、このように限られた範囲内の時間及び温度条件のみでＰＥＢについての試験を行うことにより、作製すべき試験用レジスト層の数を大幅に減らすことができる。その結果、試験用基体の準備の手間を相当軽減することができ、ひいてはコストの削減、工程全体としての効率化を図ることができる。
【００６６】
＜実施の形態３＞
実施の形態１においては、製品作製の際のＰＡＢの適切条件を獲得するための手法について述べた。更に、実施の形態２においては、製品作製の際のＰＥＢの適切条件を獲得するための手法について述べた。以下、こうして獲得された条件にてＰＡＢ及びＰＥＢを行い、製品となるレジスト層付き基体、レジストパターン付き基体、そしてパターン付き基体を製造する方法について、図１を用いて説明する。
なお、基体の種類やベークの具体的な手法等、実施の形態１〜２と重複する部分については、特記しない限り実施の形態１〜２と同様である。
【００６７】
（基板の準備）
まず、本実施形態においてはインプリントモールドとなるパターン付き基体であるところのマスターモールド２０製造のための基板１（本実施形態においては「第３基体」とも言う。）を用意する（図１（ａ））。
この基板１は、マスターモールド２０として用いることができるのならば構わない。そして、先に述べた試験用レジスト層が設けられる基体に用いられるものでよい。
本実施形態においては、円盤形状の石英基板１を用いて説明する。以降、この石英基板１を単に基板１ともいう。
【００６８】
（レジストの塗布）
この基板１に対して必要に応じ適宜洗浄・ベーク処理を行った後、本実施形態においては、化学増幅レジストを基板１に対して塗布する。
なお、化学増幅レジストの種類については、試験用基体に対する化学増幅レジストと、マスターモールド製造用の化学増幅レジスト（いわゆる本番処理用の化学増幅レジスト）とを同組成とするのが極めて好ましい。同組成でなくとも、性能がほぼ同等であれば採用することは可能である。
また、この化学増幅レジストの塗布方法については、試験用基体に対する化学増幅レジストの塗布と同様で良い。
【００６９】
（ＰＡＢ）
化学増幅レジストを基板１上に塗布してレジスト塗布基板を形成した後、第１の残膜率良好領域に属する温度及び時間条件にてレジスト塗布基板に対しＰＡＢを行い、図１（ｂ）に示すように、レジスト層４付き基板１を形成する。別の言い方をすると、パターン露光前ベーク工程後に形成されることになるパターン未露光（所望のパターン露光が行われていない状態）のレジスト層４に対して現像剤による減膜処理を行うとすると、レジスト層４の残膜率が９５％以上となる時間及び温度条件にて、ＰＡＢを行う。
【００７０】
この時のレジスト層４の厚さは、基板１へのエッチングが完了するまで残存する程度の厚さであることが好ましい。エッチングする際、基板１のみならずレジスト層４も少なからず除去されていくためである。
【００７１】
なお、レジスト層４は複数層設けても良い。例えば、レジスト層４における下層レジストを非化学増幅レジストとし、上層レジストを化学増幅レジストとしても良い。
【００７２】
（パターン露光）
本実施形態におけるパターン露光は、公知のパターン露光であればよい。また、パターンの形状についても限定はなく、線状・点状（ドットパターン）・それらの混合等形状等であっても良い。一例を挙げるとすれば、電子線描画機を用いて、レジスト層４に対して、ビットパターンドメディア（ＢＰＭ）製造用の所望の微細パターンを描画することが挙げられる。この微細パターンはミクロンオーダーであっても良いが、近年の電子機器の性能という観点からはナノオーダーであっても良いし、パターン付き基体などにより作製される最終製品の性能を考えると、その方が好ましい。
【００７３】
（ＰＥＢ）
レジスト層４付き基板１に対してパターン露光を行った後、本実施形態においては、第２の残膜率良好領域に属する温度条件にてレジスト塗布基板に対しＰＡＢを行う。別の言い方をすると、ＰＥＢ後のレジスト層に対して現像剤による減膜処理を行うとすると、レジスト層における未露光部の残膜率が９５％以上となる時間及び温度条件にて、ＰＥＢを行う。
【００７４】
（現像）
また、本実施形態における現像処理についても、公知のやり方であればよい。一例を挙げるとすれば、微細パターン描画後、図１（ｃ）に示すように、レジスト層４を現像し、レジスト層４における電子線描画した部分を除去し、所定のパターンに対応する凹凸からなるレジストパターン４’を形成する。
【００７５】
（リンス処理・乾燥）
レジストパターン４’を有する基板１に対し、必要に応じてリンス処理を行った後、乾燥処理を行う。
【００７６】
（基板へのエッチング）
続いて、ドライエッチング装置を用い、フッ素系ガスを用いた第２のエッチングを、石英基板１に対して行う。この際、上記レジストパターン４’をマスクとして基板１をエッチング加工し、図１（ｄ）に示すように、微細パターンに対応した溝を基板１に施す。
【００７７】
ここで用いられるフッ素系ガスとしては、ＣｘＦｙ（例えば、ＣＦ４、Ｃ２Ｆ６、Ｃ３Ｆ８）、ＣＨＦ３、これらの混合ガス又はこれらに添加ガスとして希ガス（Ｈｅ、Ａｒ、Ｘｅなど）を含むもの等が挙げられる。なお、基板１へのエッチングにおいては、基板１が石英であって、形成すべきパターンがマイクロオーダーの場合、フッ酸を用いたウェットエッチングを行っても良い。
【００７８】
こうして図１（ｄ）に示すように、レジストパターン４’に対応する溝加工が石英基板１に施され、レジストパターン４’が石英基板１の溝以外の部分上に形成されたままとなる。その後、硫酸過水などの酸溶液を用い、残存したレジストパターン４’を除去する。
【００７９】
以上の工程を経た後、必要があれば基板１の洗浄等を行う。このようにして、図１（ｅ）に示すようなマスターモールド２０を完成させる。
【００８０】
（本実施形態の効果についての説明）
以上のような本実施形態においては、以下の効果を得ることができる。
即ち、ＰＡＢ及びＰＥＢにおいて、適切な時間及び温度条件を、比較的簡素な方法で得ることができる。その結果、製品用のレジスト層付き基体を作製する際に、レジスト層４におけるパターン未露光部については高残膜率を維持でき、かつ、露光部については現像処理後に充分取り除くことができる。その結果、パターン未露光部とパターン露光部との間で、高いパターンコントラストを有するレジストパターンが得られる。
【００８１】
＜実施の形態４＞
先に述べた実施の形態３においては、基板１の上に直接レジスト層４を設けた場合について述べたが、本実施形態においては、基板１上にハードマスクを設け、その上にレジスト層４を設けた場合について説明する。なお、以下の説明において特筆しない部分については、実施の形態３と同様である。
【００８２】
（基板上へのハードマスクの形成）
まず、図２（ａ）の石英基板１をスパッタリング装置に導入する。そして本実施形態においては、タンタル（Ｔａ）とハフニウム（Ｈｆ）の合金からなるターゲットをアルゴンガスでスパッタリングし、タンタル−ハフニウム合金からなる導電層２を成膜し、基板１上に形成される溝に対応する微細パターンを有するハードマスクの内の下層（導電層２）とする（図２（ｂ））。
【００８３】
なお、導電層２の材料としては、導電層として用いられるものであっても良い。一例を挙げれば、Ｔａを主成分とする化合物が挙げられる。この場合、ＴａＨｆ、ＴａＺｒ、ＴａＨｆＺｒなどのＴａ化合物やその合金が好適である。一方、ハフニウム（Ｈｆ）とジルコニウム（Ｚｒ）の少なくとも一方の元素又はその化合物（例えばＨｆＺｒなど）を選択することもでき、さらにこれらの材料をベース材料として、例えばＢ、Ｇｅ、Ｎｂ、Ｓｉ、Ｃ、Ｎ等の副材料を加えた材料を選択することもできる。本実施形態においては、タンタル−ハフニウム（ＴａＨｆ）合金からなる導電層２について説明する。
【００８４】
次に、本実施形態においては、酸化防止の観点から上記導電層２に対して大気暴露は行わず、クロムターゲットをアルゴンと窒素の混合ガスでスパッタリングして窒化クロム層３を成膜し、微細パターンを有するハードマスクの内の上層（導電層用酸化防止層３）とする（図２（ｂ））。
【００８５】
なお、酸化防止層３の材料としては、成膜の際のスパッタリングにおいて酸素を用いなくて済む点からも窒化クロム（ＣｒＮ）が好ましいが、それ以外でも酸化防止層として使用できる化合物であればよい。例えばモリブデン化合物、酸化クロム（ＣｒＯ）、ＳｉＣ、アモルファスカーボン、Ａｌを用いても良い。本実施形態においては、窒化クロム（ＣｒＮ）からなる酸化防止層３について説明する。
【００８６】
なお、本実施形態における「ハードマスク」は、単一または複数の層からなり、パターンに対応する溝が形成される予定の部分を保護することができ、基板上への溝のエッチングに用いられる層状のもののことを指すものとする。ただし、ハードマスクにおける酸化防止層３は、導電層２を兼ねても良い。その場合はＴａＨｆのような導電層は省略可能である。
このように、基板上にハードマスクを設けたものを、本実施形態においてはマスクブランクスという。
【００８７】
（ハードマスク上へのレジスト層の形成）
次に、上記マスクブランクスにおけるハードマスクに対して電子線描画用のレジストを塗布する。そして、実施の形態３と同様の手法で、レジスト塗布後かつパターン露光前に、第１の残膜率良好領域に属する時間及び温度でＰＡＢを行う。そして、図２（ｃ）に示すように、基板１上にレジスト層４を形成する。
【００８８】
（パターン描画・現像）
その後、電子線にて微細パターンをレジスト層４に描画する。レジスト層４への微細パターン描画後、実施の形態３と同様の手法でＰＥＢを行う。その後、レジスト層４を現像し、レジストにおける電子線描画した部分を除去し、図２（ｄ）に示すような所望の微細パターンに対応するレジストパターン４’を形成する。
【００８９】
（第１のエッチング）
その後、基板１上にレジストパターン４’が形成された基板１を、ドライエッチング装置に導入する。そして、実質的に酸素を含まない塩素ガスによる第１のエッチングを行い、レジスト層４のパターン露光部が除去された部分の下部に位置する、導電層２および酸化防止層３を除去する（図２（ｅ））。この際、導電層２の酸化防止という観点から、還元性ガスを導入しながら第１のエッチングを行っても良い。なお、この時のエッチング終点は、反射光学式の終点検出器を用いることで判別する。
【００９０】
（第２のエッチング）
続いて、第１のエッチングで用いられたガスを真空排気した後、実施の形態１と同様の手法で、フッ素系ガスを用いた第２のエッチングを石英基板１に対して行う。その後、アルカリ溶液や酸溶液にてレジストを除去する。
【００９１】
こうして図２（ｆ）に示すように、レジストパターン４’に対応する溝加工が石英基板１に施され、微細パターンを有するハードマスクが石英基板１の溝以外の部分上に形成され、マスターモールド２０のための残存ハードマスク除去前モールド１０が作製される。
【００９２】
（残存ハードマスクの除去）
このように作製された残存ハードマスク除去前モールド１０に対し、第１のエッチングと同様の手法で、引き続いて残存ハードマスク除去前モールド１０上に残存するハードマスクをドライエッチングにて除去する工程が行われ、それによりマスターモールド２０が作製される（図２（ｇ））。
【００９３】
＜実施の形態５＞
以下、その他の変形例について以下に記載する。
【００９４】
（ネガ型の化学増幅レジスト）
化学増幅レジストがネガ型レジストであるならば、電子線描画した箇所の溶解度が低下し、ひいてはその箇所が基体上の凸の位置に対応する。ネガ型の化学増幅レジストを用いる場合、パターン露光を行った部分がレジストパターンとして基体上に残存することになり、その逆にレジスト層における未露光部は現像剤により除去されることになる。よって、ネガ型レジストを用いた場合であって、全くの未露光の場合だと、本実施形態を適用することができない。そのため、ネガ型レジストを用いる場合、試験用レジスト層に対する減膜処理から残膜率を求める際に、試験用レジスト層に対して予め、残膜率獲得用の露光を行っていても良い。なお、繰り返しになるが、本実施形態において「パターン未露光」とは、所望の形状（最終的に必要となるレジストパターン形状に対応する形状）のパターン露光が行われていない状態を指す。つまり、上記のようにネガ型レジストの試験用レジスト層から残膜率を得るための露光を行っていてもパターン露光を行っていなければ「パターン未露光」とする。
【００９５】
こうして、ネガ型レジストの試験用レジスト層から残膜率を得、ひいては第１の残膜率良好領域を得る。そして、この第１の残膜率良好領域に属する時間及び温度条件にて、製品となるレジスト塗布基体に対し、本番となるＰＡＢを行う。
【００９６】
（ＰＥＢ条件）
実施の形態３〜４においては、適切なＰＡＢ条件を求めるための第１の条件獲得工程に加え、適切なＰＥＢ条件を求めるための第２の条件獲得工程を行い、そして第１の残膜率良好領域に属する時間及び温度でＰＡＢを行い、第２の残膜率良好領域に属する時間及び温度でＰＥＢを行った場合について述べた。一方、第２の条件獲得工程を行わずに、所定の時間及び温度条件（例えばレジストメーカー推奨条件）にて、製品用のレジスト付き基体に対してＰＥＢを行っても良い。
【００９７】
本発明の特徴の一つは、レジスト性能を充分発揮できるＰＡＢ条件がパターン露光前に把握できるということにある。そのため、少なくとも第１の条件獲得工程により第１の残膜率良好領域を得ていれば、製品用のレジスト層の緻密化は少なくとも達成することができ、レジスト性能を充分発揮させることができる。
もちろん、上記の第２の条件獲得工程で第２の残膜率良好領域を得ていれば、適切な条件でＰＡＢに加えＰＥＢを行うことができ、レジスト性能を最大限に発揮することができる。
【００９８】
（エッチングの種類）
なお、いずれかのエッチングのみをウェットエッチングとし、他のエッチングにおいてはドライエッチングを行っても良いし、全てのエッチングにおいてウェットエッチングまたはドライエッチングを行っても良い。また、パターンサイズがミクロンオーダーである場合など、ミクロンオーダー段階ではウェットエッチングを行い、ナノオーダー段階ではドライエッチングを行うというように、パターンサイズに応じてウェットエッチングを導入しても良い。
【００９９】
（適用用途）
なお、実施の形態１における化学増幅レジストの処理方法及びレジスト付き基板、並びに本実施形態におけるレジスト付きマスクブランクスは、インプリントモールド作製用以外にも以下の用途に好適に適用でき、例えば、半導体装置用フォトマスク、半導体製造、マイクロ電気機械システム（ＭＥＭＳ）、センサ素子、光ディスク、回折格子や偏光素子等の光学部品、ナノデバイス、有機トランジスタ、カラーフィルター、マイクロレンズアレイ、免疫分析チップ、ＤＮＡ分離チップ、マイクロリアクター、ナノバイオデバイス、光導波路、光学フィルター、フォトニック結晶等の作製にも幅広く適用できる。
【０１００】
以上、本発明に係る実施の形態を挙げたが、上記の開示内容は、本発明の例示的な実施形態を示すものである。本発明の範囲は、上記の例示的な実施形態に限定されるものではない。本明細書中に明示的に記載されている又は示唆されているか否かに関わらず、当業者であれば、本明細書の開示内容に基づいて本発明の実施形態に種々の改変を加えて実施し得る。
【実施例】
【０１０１】
次に実施例を示し、本発明について具体的に説明する。もちろんこの発明は、以下の実施例に限定されるものではない。
【０１０２】
＜実施例＞
本実施例においては、まず、第１の残膜率良好領域を求めるために、基板１として円盤状シリコンウエハ（外径１５０ｍｍ、厚み０．７ｍｍ）を用いた（図１（ａ））。この基板１に対して、ホットプレートにて２００℃で１０分間ベークを行い、基板１上の脱水処理を行った。その後、基板１を冷却プレート上に載置して、基板１を冷却した。
【０１０３】
次に、ハードマスクを形成した基板１をレジストコーターにセットした。そして東京応化製の光酸発生剤含有レジスト溶液を用意した。このレジスト溶液を基板１上に３ｍｌ程滴下し、次いで、４０００ｒｐｍで４５秒間基板１を回転させた。
【０１０４】
レジスト液の塗布後、この基板１に対して、ホットプレートにて１２０℃〜１３０℃かつ６０秒間〜１８０秒間の条件でＰＡＢを行い、レジスト液における不要な溶媒を除去した。こうして、各々の時間及び温度条件に応じた数の試験用レジスト層を作製した。
【０１０５】
そしてそれぞれの試験用レジスト層に対して減膜処理を行った。減膜処理の条件としては、現像剤として２．３８％のＴＭＡＨ水溶液を用いた。また、減膜処理の時間は６０秒間とした。減膜処理後、基板１を回転させ続け、基板１の乾燥処理を行った。こうして、図３に示すように、ＰＡＢの時間及び温度と残膜率との関係を示すグラフを得た。
【０１０６】
なお、減膜処理前後のレジスト層及び試験用レジスト層に対し、膜厚測定を行った。なお、膜厚測定においては、分光反射曲線から光学的膜厚を計測する方法を用いた分光干渉式膜厚測定装置（ＣＡＮＯＮ製ＴＭ−００５）を用いて測定（基板中央４．２インチ角領域内の４４１点（２１点×２１点））を行い、減膜処理前後のレジスト層及び試験用レジスト層の平均膜厚を算出した。
【０１０７】
なお、本実施例においては上記のＰＡＢの時間及び温度では残膜率が極めて良好であったため、図３のグラフ全体が残膜率９５％以上（即ち第１の残膜率良好領域）となっている。
【０１０８】
そして、第１の残膜率良好領域に属する時間及び温度条件にてＰＡＢを行い形成された製品用のレジスト層４付き基板１に対し、１００ｋｅＶの電子線描画機を用い、電子線描画部と電子線未描画部との幅比を１対１としたライン・アンド・スペース・パターンを描画した。
【０１０９】
描画後、この基板１に対して、ホットプレートにて１１０℃で３０秒間、ＰＥＢを行った。
【０１１０】
そして、各々の時間及び温度条件に従って作製されたレジスト層４に対して現像を行い、図４に示すレジスト感度曲線を求めた。
なお、レジスト感度曲線の求め方としては、各ＰＡＢ条件で作製したレジスト層４付き基板１ごとに、ある露光量のパターン露光を行った上で、上記の条件にてＰＥＢを行った。その後、２．３８％ＴＭＡＨ水溶液を用いて現像を行った。そして、この処理を露光量ごとに行い、パターン未露光部の残膜率を調べた。そして、各ＰＡＢ条件で作製したレジスト層４付き基板１に対し、同様に残膜率を調べた。そしてその結果をまとめ、縦軸を残膜率および横軸を露光量とした図４のレジスト感度曲線を得た。
【０１１１】
＜評価＞
図３が、試験用レジスト層における残膜率を示す図である。そして、図４が、製品用のレジストパターン４’付き基板１におけるレジスト感度曲線を示す図である。
【０１１２】
図３及び図４を評価する前に、レジスト感度曲線の意義について説明する。
最初に述べたように、ポジ型レジストの場合、レジスト層４のパターン露光部が現像剤により溶解している間に、パターン未露光部は現像剤によって溶解しないことにより、レジストパターン４’における凹凸が形成される。つまり、ある露光量を閾値として、閾値未満だと残膜率が高く、ある閾値以上になると一気に残膜率が低下し、レジスト層４からレジストパターン４’が形成される。残膜率が低下する際、露光量に対する残膜率のプロットが大きな傾きを有しているほど凹凸のコントラストが鮮明になる。その結果、レジスト層４において、現像剤により溶解する部分と残存する部分とが、明確に分かれ、ひいては低いＬＥＲや低いＬＷＲ、最終的には高い解像性能や良好なパターン品質を実現することができる。
【０１１３】
上記の内容を踏まえた上で、図３（試験用レジスト層）と図４（製品用のレジストパターン）を見比べると、図３にて残膜率が良好となっている領域の時間及び温度ほど、図４のレジスト感度曲線において露光量を増加させるにつれて残膜率が低下する際に、プロットが大きな傾きを有している（即ち、閾値となる露光量以上になるか否かで、現像剤により溶解するか否かが明確に分かれている）。ひいては、レジストパターン４’における凹凸のコントラストが鮮明になっていることがわかる。
【０１１４】
その結果、本実施例のように、パターン未露光の試験用レジスト層に対して現像剤による減膜処理を行い、試験用レジスト層の残膜率から適切なＰＡＢ条件を求め、それを製品用のレジスト層の作製に適用することにより、高い解像性能と良好なパターン品質を有するレジストパターン４’が形成可能となることがわかった。
【０１１５】
（付記）
以下、本実施の好ましい態様についての態様を付記する。
［付記１］（「レジスト処理方法」を「レジスト層付き基体」に応用した場合）
第１基体上に化学増幅レジストを塗布するレジスト塗布工程と、
前記レジスト塗布工程後、レジスト塗布第１基体に対してベークを行う第１の条件獲得用ベーク工程と、
前記第１の条件獲得用ベーク工程後に形成されることになる未露光のレジスト層に対して現像剤による減膜処理を行い、前記レジスト層の残膜率が９５％以上となる時間及び温度条件を得る第１の条件獲得工程と、
前記レジスト塗布工程が行われた別のレジスト塗布第２基体に対し、所望のパターン露光を行うパターン露光工程前に、前記第１の条件獲得工程で得られた時間及び温度条件にてベークを行うパターン露光前ベーク工程と、
を有することを特徴とするレジスト層付き基体の製造方法。
なお、前記未露光とは、所望のパターン露光が行われていない状態を指す。
［付記２］（パターン付き基体の製造方法のＰＥＢ）
前記パターン露光工程後且つ前記現像工程前、前記レジスト層付き基体に対してベークを行うパターン露光後ベーク工程と、
を更に有し、
前記パターン露光後ベーク工程後の前記レジスト層に対して現像剤による減膜処理を行うとするとレジスト層の未露光部の残膜率が９５％以上となる時間及び温度条件にて、前記パターン露光後ベーク工程を行うことを特徴とするパターン付き基体の製造方法。
［付記３］（レジスト処理方法のＰＥＢ）
前記パターン露光前ベーク工程後のレジスト層付き第２基体に対してベークを行う第２の条件獲得用ベーク工程と、
前記第２の条件獲得用ベーク工程後、レジスト層付き第２基体のレジスト層に対して現像剤による減膜処理を行い、前記レジスト層の未露光部の残膜率が９５％以上となる時間及び温度条件を得る第２の条件獲得工程と、
前記レジスト塗布工程及び前記パターン露光前ベーク工程が行われた別のレジスト層付き第３基体に対し、前記パターン露光工程後に、前記第２の条件獲得工程で得られた時間及び温度条件にてベークを行うパターン露光後ベーク工程と、
を更に有することを特徴とするレジスト処理方法。
［付記４］（レジスト処理方法のＰＥＢ後の現像）
前記パターン露光後ベーク工程後、前記レジスト層付き第３基体に対して現像処理を行い、前記第３基体上にレジストパターンを形成する現像工程と、
を更に有することを特徴とするレジスト処理方法。
【符号の説明】
【０１１６】
１        基板
２        導電層
３        酸化防止層
４        レジスト層
４’      レジストパターン
１０      残存ハードマスク除去前モールド
２０      マスターモールド（パターン付き基体）
【図１】
0005924885.tif 000002
【図２】
0005924885.tif 000003
【図４】
0005924885.tif 000004
【図３】
0005924885.tif 000005